(57)【特許請求の範囲】
【請求項１】
熱可塑性樹脂および導電剤を含有する導電性樹脂組成物に、さらにテルペン系樹脂、石油樹脂、ロジン系樹脂、クマロン−インデン系樹脂およびこれらの水素添加物、ならびにアルキル−フェノール樹脂からなる群から選ばれる１種以上の粘着付与剤を組成物全体に対して０．５〜２０質量％含有する導電性樹脂組成物を用いた導電性樹脂シートからなることを特徴とする電子部品用包装体。
【請求項２】
前記導電性樹脂シートは、スチレン系樹脂組成物からなる芯層の少なくとも一方の面上に、前記導電性樹脂組成物からなる導電層が設けられていることを特徴とする請求項１に記載の電子部品用包装体。
【発明の詳細な説明】
【技術分野】
【０００１】
本発明は、電子部品用包装体に関する。
【背景技術】
【０００２】
従来から、電子部品の収納や搬送においては、電子部品を収納する凹部が形成されたキャリアテープやトレー等の電子部品用包装体が使用されている。その電子部品用包装体は、導電性塗料のコーティングまたは導電性カーボンや金属微粉末等の練り込みにより導電性が付与された樹脂シートを、圧縮成形あるいは真空成形法等により成形されたものである。このような導電性樹脂シートを構成する導電性樹脂組成物としては、剛性、透明性に優れ、しかも安価で比重が低く経済的であることから、スチレン系重合体を主成分とする熱可塑性樹脂組成物が一般的に用いられている（例えば、特許文献１〜３参照）。
【特許文献１】特開平３−８７０９７号公報
【特許文献２】特開平９−７６４２３号公報
【特許文献３】特開２００２−２９２８０５号公報
【発明の開示】
【発明が解決しようとする課題】
【０００３】
しかしながら、従来のスチレン系の導電性樹脂組成物では、成形時の流動性を良好に保つことが難しく、シート成形の際にゲル、ヤケ等と呼ばれる欠点が生じ易いという問題がある。また、該導電性樹脂組成物を用いて成形したキャリアテープ等の成形体においては、耐折り曲げ性が充分でないという問題、および該成形体にヒートシールにより接着されたカバーテープ等のヒートシール材の接着強度が経時的に劣化し易いという問題があり、改善が求められていた。
【０００４】
本発明は、上記事情に鑑みてなされたものであって、成形時の流動性が良好で、外観に優れたシートを形成することができるとともに、成形体における耐折り曲げ性を向上させ、かつ成形体とヒートシール材の接着強度の経時劣化を改善できる導電性樹脂組成物およびこれを用いた導電性樹脂シートを利用した電子部品用包装体を目的とする。
【課題を解決するための手段】
【０００５】
上記の目的を達成するために、本発明の電子部品用包装体は、熱可塑性樹脂および導電剤を含有する導電性樹脂組成物に、さらにテルペン系樹脂、石油樹脂、ロジン系樹脂、クマロン−インデン系樹脂およびこれらの水素添加物、ならびにアルキル−フェノール樹脂からなる群から選ばれる１種以上の粘着付与剤を組成物全体に対して０．５〜２０質量％含有する導電性樹脂組成物を用いた導電性樹脂シートからなることを特徴とする。
【０００６】
また、スチレン系樹脂組成物からなる芯層の少なくとも一方の面上に、前記導電性樹脂組成物からなる導電層が設けられている導電性樹脂シートからなることが望ましい。
【発明の効果】
【０００７】
本発明の導電性樹脂組成物は、成形時の流動性が良好であり、外観に優れたシートを成形できる。また本発明の導電性樹脂組成物を用いて形成された成形体は、耐折り曲げ性が良好であり、該成形体とヒートシール材との接着強度の経時劣化も抑えられる。
本発明の導電性樹脂シートは、良好な外観を有しており、該シートを用いて形成された成形体は、耐折り曲げ性が良好であり、ヒートシール材の接着強度の経時劣化も抑えられる。
【発明を実施するための最良の形態】
【０００８】
＜導電性樹脂組成物＞
［導電剤］
導電剤としては炭素粉末（慣用の人造黒鉛粉末、膨張黒鉛粉末、天然黒鉛粉末、コークス粉、カーボンブラック等）、カーボンナノチューブ、炭素繊維、金属酸化物などの金属粉末、金属繊維、ポリアニリン、ポリピロール、ポリチオフェンなどのπ電子共役系高分子等が使用でき、これらの中でもカーボンブラックが好ましく使用される。
カーボンブラックとしてはファーネスブラック、ケッチェンブラック、アセチレンブラック等が好ましく用いられる。
これらの導電剤は単独で又は二種以上組み合わせて使用できる。
【０００９】
特に、カーボンブラックと熱可塑性樹脂等とが予め溶融混練されたカーボンコンパウンドを用いると、カーボンブラックの良好な分散性が得られるので好ましい。かかるカーボンコンパウンドとしては、具体的に、東洋インキ製造社製のリオコンダクト（商品名）、東京インキ社製のパピオスタット（商品名）、大日精化工業社製のネオコン（商品名）等の市販品を用いることができる。
【００１０】
本発明の導電性樹脂組成物における導電剤の含有量は、１５〜３５質量％が好ましく、２０〜３０質量％がより好ましい。導電剤の割合が少なすぎると導電性が充分に付与されず、多すぎるとシートの機械的強度が低下する。
【００１１】
［熱可塑性樹脂］
熱可塑性樹脂としては、スチレン系重合体およびオレフィン系重合体の中から１種または２種以上を用いることができる。スチレン系重合体の１種以上とオレフィン系重合体の１種以上を組み合わせてもよい。
【００１２】
スチレン系重合体とは、スチレン系単量体単位を含有する重合体であり、具体的にはスチレン系硬質樹脂、ゴム変性スチレン系樹脂、およびスチレン系エラストマーが挙げられる。
スチレン系硬質樹脂はスチレン系単量体と他の単量体とが共重合した共重合体であってもよい。他の単量体としては、例えばアクリロニトリル、メタクリロニトリルなどのシアン化ビニル単量体、メタクリル酸メチル、メタクリル酸エチル、メタクリル酸２−エチルヘキシルなどのメタクリル酸エステル単量体、アクリル酸メチル、アクリル酸エチル、アクリル酸ｎ−ブチル等のアクリル酸エステル単量体などが挙げられる。スチレン系硬質樹脂としてはスチレンの単独重合体（ＧＰＰＳ）が好適である。
【００１３】
ゴム変性スチレン系樹脂とは、スチレン系硬質樹脂からなる連続相中にゴム重合体からなる分散相が島状（粒子状）に分散した重合体のことである。この樹脂は、ゴム重合体にスチレン系硬質樹脂がグラフトしたグラフト共重合体を含有する。
ゴム変性スチレン系樹脂を構成するゴム重合体としては、共役ジエン共重合体を主成分とした重合体、例えば、ポリブタジエン、ブタジエン-スチレン共重合体、ブタジエン-アクリロニトリル共重合体、ポリイソプレン、ポリクロロプレン等のブタジエン系重合体が挙げられる。また、ブタジエン系重合体以外にも、（メタ）アクリル酸プロピルや（メタ）アクリル酸ブチルを主成分とした（メタ）アクリル酸エステル重合体、エチレン−プロピレン−共役ジエン系ゴムなどが挙げられる。
ゴム重合体にグラフトするスチレン系硬質樹脂は上記のスチレン系硬質樹脂と同様である。
ゴム変性スチレン系樹脂の具体例としては、耐衝撃性ポリスチレン（ＨＩＰＳ）、ＡＢＳ樹脂、ＡＡＳ樹脂、ＡＥＳ樹脂、ＭＢＳ樹脂、ＭＡＢＳ樹脂が挙げられる。これらの中でもＨＩＰＳが好適である。
またゴム変性スチレン系樹脂において、分散相を構成するゴム重合体の体積平均粒子径は０．０５〜３０μｍの範囲が好ましく、０．１〜１０μｍの範囲がより好ましく、０．２〜７μｍの範囲がさらに好ましく、１〜４μｍが特に好ましい。
ゴム重合体の含有量は１〜２５質量％の範囲が好ましく、５〜２０質量％の範囲がより好ましく、８〜１５質量％の範囲がさらに好ましい。
【００１４】
スチレン系エラストマーとしては、スチレン系単量体が重合したポリスチレンブロックを１個以上有し、共役ジエン単量体が重合したポリ共役ジエンブロックまたは共役ジエン単量体とスチレン系単量体とがランダムに共重合したブロックを１個以上有するスチレン−共役ジエンブロック共重合体や、スチレン系単量体と共役ジエン単量体とのランダム共重合、およびこれらの水素添加物が挙げられる。
スチレン系エラストマーを構成するスチレン系単量体としては、スチレン、ｏ−メチルスチレン、ｐ−メチルスチレン、ｐ−ｔｅｒｔ−ブチルスチレン、１，３−ジメチルスチレン、α−メチルスチレン、ビニルナフタレン、ビニルアントラセンなどが挙げられる。これらは１種のみならす２種以上併用してもよい。上記スチレン系単量体の中でも、スチレンが好ましい。
共役ジエン単量体としては、１対の共役二重結合を有するジオレフィンであり、１，３−ブタジエン、２−メチル−１，３−ブタジエン（イソプレン）、２，３−ジメチル−１，３−ブタジエン、１，３−ペンタジエン、１，３−ヘキサジエンなどが挙げられる。上記共役ジエン単量体の中でも、１，３−ブタジエン、２−メチル−１，３−ブタジエン（イソプレン）が好ましい。
スチレン系エラストマーの具体例としては、スチレン−ブタジエン−スチレンブロック共重合体（ＳＢＳ）、スチレン−イソプレン−スチレンブロック共重合体（ＳＩＳ）、スチレン−ブタジエンランダム共重合体（ＳＢＲ）、またこれらの水素添加物として、ＳＥＢＳ、ＳＥＰＳ、Ｈ−ＳＢＲなどが挙げられる。これらの中でもＳＢＳとＳＥＢＳが好適である。
但し、ＳＢＳ等のスチレン−共役ジエンブロック共重合体の場合、スチレン系単量体の含有量は６５〜８５質量％、好ましくは７０〜８０質量％である。スチレン系単量体が６５質量％未満では、導電性樹脂組成物の流動性が損なわれる。また８５質量％を超えると、添加量にもよるが成形体の折り曲げ性が劣る傾向がある。
【００１５】
これらのスチレン系重合体のうち、ＧＰＰＳ、ＨＩＰＳ、ＳＢＳ、ＳＥＢＳがより好ましい。スチレン系重合体は単独で又は二種以上組み合わせて使用できる。
【００１６】
オレフィン系重合体としては、オレフィン系単量体同士の重合体、オレフィン系単量体と（メタ）アクリル系単量体との共重合体、オレフィン系単量体とビニルエステル系単量体との共重合体等が挙げられる。
前記オレフィン系単量体としては、エチレン、ブテン、ヘキセン、オクテン等の炭素原子数２〜１０のオレフィン、好ましくは炭素原子数２〜４のオレフィンが挙げられ、特にエチレン、プロピレンが好ましい。
前記オレフィン系単量体同士の重合体としては、低密度ポリエチレン（ＬＤＰＥ）、中密度ポリエチレン（ＭＤＰＥ）、高密度ポリエチレン（ＨＤＰＥ）、直鎖状低密度ポリエチレン（ＬＬＤＰＥ）、ポリプロピレン（ＰＰ）、エチレン−プロピレン共重合体（ＥＰＲ）、エチレン−ブテン共重合体（ＥＢＲ）、ＰＰ−ＥＰＲ共重合体、ＰＰ−ＥＢＲ共重合体等が挙げられる。直鎖状低密度ポリエチレンとしては、エチレンと炭素数が３〜１２、好ましくは６〜８のα−オレフィンとの共重合体が挙げられる。
【００１７】
前記アクリル系単量体としては、（メタ）アクリル酸、およびメチル（メタ）アクリレート、エチル（メタ）アクリレート、ブチル（メタ）アクリレート、２−エチルヘキシル（メタ）アクリレート等の、（メタ）アクリル酸と炭素原子数１〜１０のアルキルとのエステルが挙げられる。好ましくは、メチル（メタ）アクリレートやエチル（メタ）アクリレートなどの、（メタ）アクリル酸と炭素原子数１〜４のアルキルとのエステルである。
前記ビニルエステル系単量体としては、酢酸ビニル、プロピオン酸ビニル等の脂肪酸ビニルエステルが例示できる。好ましくは酢酸ビニルである。
【００１８】
これらのオレフィン系重合体のうち、エチレン−酢酸ビニル共重合体（ＥＶＡ）、エチレン−エチルアクリレート共重合体（ＥＥＡ）、エチレン−メチルメタクリレート共重合体（ＥＭＭＡ）、エチレン−α−オレフィン共重合体がより好ましい。
オレフィン系重合体は単独で又は二種以上組み合わせて使用できる。
【００１９】
本発明の導電性樹脂組成物における熱可塑性樹脂の含有量は特に限定されないが、シートの機械的強度の点からは４０質量％以上が好ましく、５５質量％以上がより好ましい。上限は他の成分とのバランスに応じて決めることができるが、例えば８４．５質量％以下が好ましく、７８質量％以下がより好ましい。
【００２０】
［粘着付与剤］
粘着付与剤として、テルペン系樹脂およびその水素添加物、石油樹脂およびその水素添加物、ロジン系樹脂およびその水素添加物、クマロン−インデン系樹脂およびその水素添加物、ならびにアルキル−フェノール樹脂からなる群から選ばれる１種以上が用いられる。
粘着付与剤は１種単独でも用いてもよく、２種以上組み合わせて用いてもよい。
【００２１】
テルペン系樹脂とはテレピン油を原料とした樹脂であって、例えばα−ピネンやβ−ピネンが重合したテルペン樹脂、フェノールとテルペンを反応させたテルペンフェノール樹脂、スチレンなどで極性を付与した芳香族変性テルペン樹脂、水素化テルペン樹脂などが挙げられる。
石油樹脂とは石油類の熱分解により生成する分解油留分を重合し固化させた熱可塑性樹脂であって、例えばＣ５留分を原料とした脂肪族系石油樹脂、Ｃ９留分を原料とした芳香族系石油樹脂、ジシクロペンタジエンを原料とした脂環族系石油樹脂、およびこれらを２種以上が共重合した共重合系石油樹脂、さらにこれらを水素化した水素化石油樹脂などが挙げられる。
ロジン系樹脂とはマツ類の樹脂などから得られるアビエチン酸またはその誘導体を主成分とする樹脂であって、例えばガムロジンやウッドロジン、水素化ロジン、アルコールでエステル化したエステル化ロジン、フェノールとロジンを反応させたロジンフェノール樹脂などが挙げられる。
クマロン−インデン系樹脂とはクマロンおよびインデンを主成分とする重合物からなる樹脂である。
アルキル−フェノール樹脂とはアルキルフェノールとアルデヒドの反応により得られる樹脂である。具体的にはヤスハラケミカル社製のクリアロン（商品名）、三井化学社製のハイレッツ（商品名）およびペトロジン（商品名）、荒川化学工業社製のアルコン（商品名）、トーネックス社製のエスコレッツ（商品名）などの市販品を用いることができる。
【００２２】
これらの粘着付与剤の中でも、溶融時の熱安定性の点で、水素化テルペン樹脂、水素化石油樹脂、水素化ロジンなどの水素添加誘導体が好ましい。
上記に挙げた粘着付与剤の数平均分子量Ｍｎは通常、４５０〜１０００の範囲内であり、この範囲内であれば本発明の所期の効果を得ることができる。
本発明の導電性樹脂組成物における粘着付与剤の含有量は、０．５〜２５質量％の範囲であり、好ましくは１〜２０質量％、より好ましくは２〜１５質量％である。粘着付与剤の割合が少なすぎると充分な添加効果が得られず、多すぎると高温多湿環境下におけるヒートシール材の剥離強度の経時劣化が大きくなってしまう。
【００２３】
［その他の成分］
また、導電性樹脂組成物には必要に応じて、タルク、マイカ、シリカやアルミナ、チタン酸カリウムウィスカー、酸化カルシウムなどの金属酸化物、炭酸カルシウム、炭酸マグネシウム、ケイ酸カルシウム、ガラス繊維、ガラスフレーク、ガラスビーズ等の無機充填剤、アクリルビーズ、スチレンビーズ、ナイロンビーズ、ポリエステルビーズなどの有機系微粒子、酸化防止剤、耐熱安定剤、滑剤、カップリング剤、ブロッキング防止剤、紫外線防止剤、発泡剤、離型剤、難燃剤、着色料、ワックス類などの添加剤が適宜添加される。
【００２４】
［製造方法］
導電性樹脂組成物の製造方法は、特に限定されず、例えば各成分を混練して調整する方法で実施することができる。混練する場合の配合の順序は限定されない。例えば、全成分を同時に単軸押出機やニ軸押出機などで溶融混練してもよいし、予め熱可塑性樹脂の一部と導電剤および添加剤とを単軸押出機やニ軸押出機などで溶融混練した組成物（マスターバッチ）を用い、これと熱可塑性樹脂の残りと粘着付与剤とを単軸押出機やニ軸押出機などで溶融混練する方法でもよい。
【００２５】
＜導電性樹脂シート＞
本発明の導電性樹脂シートは、スチレン系樹脂組成物からなる芯層の少なくとも一方の面上に、上記導電性樹脂組成物からなる導電層が設けられた多層構造を有する。用途によっては芯層の片面のみに導電層を積層すれば充分な場合もあるが、通常、芯層の両面に導電層を積層するのが好ましい。
芯層を構成するスチレン系樹脂組成物は、上記スチレン系重合体と同様のスチレン系重合体を用いることができる。好適にはゴム変性スチレン系樹脂が用いられ、特にＨＩＰＳが好ましい。またゴム変性スチレン系樹脂に加えて、スチレン系エラストマーを用いることも好ましく、特にＳＢＳが好ましい。
芯層を構成するスチレン系樹脂組成物におけるゴム変性スチレン系樹脂の含有量は８０〜１００質量％が好ましく、８５〜１００質量％がより好ましい。またスチレン系エラストマーの含有量は０〜２０質量％が好ましく、０〜１５質量％がより好ましい。スチレン系エラストマーが２０質量％を超えるとシートの耐熱性が損なわれる可能性がある。
【００２６】
芯層には、本発明の導電性樹脂シートあるいは該シートの成形品を粉砕したものを芯層中に４０質量％以下の範囲で添加して用いることができる。例えば導電性樹脂シートを所定の幅で切断して生じる半端な部分や、成形不良品などをリサイクルして用いることができる。
芯層を構成するスチレン系樹脂組成物には、必要に応じて、タルク、マイカ、シリカやアルミナ、チタン酸カリウムウィスカー、酸化カルシウムなどの金属酸化物、炭酸カルシウム、炭酸マグネシウム、ケイ酸カルシウム、ガラス繊維、ガラスフレーク、ガラスビーズ等の無機充填剤、アクリルビーズ、スチレンビーズ、ナイロンビーズ、ポリエステルビーズなどの有機系微粒子、酸化防止剤、耐熱安定剤、滑剤、カップリング剤、ブロッキング防止剤、紫外線防止剤、発泡剤、離型剤、難燃剤、着色料、ワックス類などの添加剤が適宜添加される。
導電性樹脂シート全体の厚さは、０．１５〜１ｍｍであり、好ましくは０．２〜０．６ｍｍ程度である。
導電層の厚さを１とするとき、芯層の厚さの相対値は５〜２０が好ましく、８〜１５がより好ましい。該芯層の相対値が５より小さいと大幅なコストアップにつながり、２０を超えると層比の安定性が悪くなる傾向がある。
芯層の両面上にそれぞれ導電層が設けられている場合、該２つの導電層の厚さの比は互いに異なっていてもよいが、互いに等しいことが好ましい。
【００２７】
［シートの製造方法］
導電性樹脂シートを製造する方法は、特に限定されず、前記導電性樹脂組成物および芯層用の樹脂組成物をそれぞれ調製し、これを用いて慣用の方法によりシート状に成形することにより製造できる。
シートの成形に用いる樹脂組成物は、各成分の粉粒体の混合物であってもよく、各成分を一括的に混練したものでもよく、またはマスターバッチを用いて調製したものでもよい。樹脂組成物はペレットの形態で用いてもよい。
シート状に成形する方法としては、例えば、押出成形法、延伸法などが挙げられる。導電性樹脂シートは、延伸（一軸延伸、二軸延伸等）してもよいし、未延伸であってもよい。
導電性樹脂シートは、芯層および導電層を別々に成形し、得られた各シートをヒートラミネーションやドライラミネーション等の方法により積層してもよいが、各層用の樹脂組成物を押出機で溶融し汎用のフィードブロック付きダイやマルチマニーホールドダイ等を使用して共押出する方法により積層体（導電性樹脂シート）を製造するのが、導電層を薄く形成できる点、および量産性の点で好ましい。尚、ラミネーション法においては、必ずしも接着剤は必要としない。
【００２８】
このようにして得られる導電性樹脂シートは、半導体や電子部品、特にＩＣやＩＣを用いた電子部品を収容するための収容凹部を有する電子部品用包装体等の材料として有用である。
電子部品包装体の形態としては特に限定されず、例えば、キャリアテープ、トレーなどが挙げられる。
電子部品包装体の製造方法は特に限定されず、例えば真空成形、圧空成形、プレス成形、ロータリー成形などを用いることができる。
電子部品用包装体の材料として用いられる導電性樹脂シートには、摩擦による電子部品の帯電を防止するために表面粗さを付与することが好ましい。具体的にはシートの押出成形時に表面に凹凸を形成したピンチロールを用いる方法や、シート成形後に再加熱して表面に凹凸を成形したロールでシート表面に凹凸を形成する方法、サンドブラスト処理を用いる方法などが好ましく用いられる。
【００２９】
本発明の導電性樹脂組成物は、後述の実施例に示されるように、粘着付与剤を含有させたことにより、成形時における樹脂組成物の流動性が向上し、成形されたシート外観が向上する。また該シートを用いて成形された成形体（例えば、キャリアテープ）における耐折り曲げ性が向上し、該成形体にヒートシールにより接着されたヒートシール材（例えば、カバーテープ）の接着強度の経時劣化が抑えられる。
本発明における粘着付与剤として用いられる上記化合物は、いずれも分子量が比較的小さい樹脂であるため、これを導電剤とともに熱可塑性樹脂に配合することにより、溶融粘度が下がり成形時の流動性が向上して成形機内での滞留が生じ難くなり、これによってゲル、ヤケ、架橋物などの欠陥発生が抑えられシート外観が向上する。また、上記粘着付与剤は熱可塑性樹脂との相溶性が良好なため、成形体における柔軟性が向上して耐折り曲げ性が向上する。また、成形体とヒートシール材との接着強度の点において、上記粘着付与剤を使用することで温度や湿度の環境条件の影響を受け難くなり、剥離強度の経時劣化が抑制される。
【実施例】
【００３０】
以下に実施例を示すが、これらにより本発明は何ら制限を受けるものではない。
（実施例１〜６及び比較例１，２）
表１に示す配合で導電層用の導電性樹脂組成物、および芯層用のスチレン系樹脂組成物を調製し、単軸押出機を用いて芯層とその両側の導電層からなる３層シートを多層Ｔダイ法により製造した。具体的には、３台の押出機を使用して溶融樹脂を３層Ｔダイスから共押出して溶融樹脂シートを成形し、その溶融樹脂シートを冷却ロールで冷却し、ロール状に巻き取って、導電層／芯層／導電層からなる３層構造の導電性樹脂シートを得た。この導電性樹脂シートの層厚比は表層（導電層）／芯層／表層（導電層）＝１／１５／１とし、シート全体の厚さは０．３ｍｍ、シート幅は６４０ｍｍとした。使用した樹脂の詳細は下記の通りである。
【００３１】
・カーボンマスターバッチ：東洋インキ製造社製、リオコンダクトＳ１４９８ＭＢ（商品名、熱可塑性樹脂の種類：スチレン系重合体、カーボンブラックの含有量：４０質量％）。
・ＨＩＰＳ−Ａ：ＰＳジャパン社製、Ｈ０１０４（商品名）、体積平均ゴム粒径３．６μm、ゴム含有量１２質量％、ＭＦＲ＝３ｇ／１０分。
・ＨＩＰＳ−Ｂ：ＰＳジャパン社製、ＨＴ４７８（商品名）、体積平均ゴム粒径２．０μm、ゴム含有量９質量％、ＭＦＲ＝２．７ｇ／１０分。
・ＳＢＳ−Ａ：旭化成ケミカルズ社製、アサフレックス８３０（商品名）、スチレン／ブタジエン＝７０／３０質量％。
・ＳＢＳ−Ｂ：旭化成ケミカルズ社製、タフプレン１２６（商品名）、スチレン／ブタジエン＝４０／６０質量％。
・ＥＶＡ：東ソー社製、ウルトラセン５４１（商品名）、酢酸ビニル含有率１０質量％。
・水素添加スチレンブタジエン共重合体：旭化成ケミカルズ社製、Ｓ．Ｏ．Ｅ．ＳＳシリーズＬ６０５（商品名）。
・水素化テルペン樹脂−Ａ：ヤスハラケミカル社製、クリアロンＰ１２５（商品名）、Ｔｇ（ガラス転移温度）＝６８℃、Ｍｎ＝７００。
・水素化テルペン樹脂−Ｂ：ヤスハラケミカル社製、クリアロンＰ１０５（商品名）、Ｔｇ＝４８℃、Ｍｎ＝６３０。
【００３２】
得られた導電性樹脂シートを接触加熱方式圧空成形し、電子部品を収納する凹部を樹脂シートの長さ方向に一定間隔で形成してキャリアテープを得た。
また、これとは別にカバーテープとして、信越ポリマー社製、製品名：ＳＰＹ１１（ＰＥＴ層／ＰＥ層／ヒートシール層からなる。ヒートシール層はオレフィン系樹脂からなる。キャリアテープ成形体との界面で剥離するタイプである。）を用意した。
そして前記で得たキャリアテープの凹部の開口部を有する面上に、上記カバーテープをバンガード社製シール機「ＶＳ−１２０（製品名）」を用いて、表２に示す条件でヒートシールした。このとき、初期剥離強度が０．２５〜０．３５Ｎ／ｍｍとなるように条件を調整した。
【００３３】
（１）流動性の評価
導電層樹脂組成物の流動性をＪＩＳ Ｋ７２１０（Ａ法）に規定される方法に準拠し、２００℃で６分間保持した後、荷重５ｋｇｆの条件でＭＦＲ１（メルトフローレイト）を測定した。また、２００℃で６０分間保持した後、荷重５ｋｇｆの条件でＭＦＲ２を測定した。
ＭＦＲ２／ＭＦＲ１の比が０．７以上の場合を“○”、０．７未満の場合を“×”と評価した。評価結果を表１に示す。
（２）シート外観の評価
樹脂シート表面（幅０．６４ｍ×長さ１０ｍ）を目視検査し、きょう雑物測定図表（ＪＩＳ Ｐ８１４５）による０．１ｍｍ２以上の欠点が１０個／ｍ２以下の場合を“○”、１０個／ｍ２を超える場合を“×”と評価した。評価結果を表１に示す。
【００３４】
（３）キャリアテープ（ＣＴ）成形体における耐折り曲げ性の評価
得られたキャリアテープの隣接する凹部の開口部同士を向かい合わせるようにして凹部の間のフランジ部分を１８０°に折り曲げ、フランジ部分が割れない場合を“○”、割れた場合を“×”と評価した。評価結果を表１に示す。
（４）ヒートシール材の接着強度（剥離強度）の経時劣化の評価
上記でキャリアテープ面上にカバーテープをヒートシールした後、温度２５℃・相対湿度５０％の室内で１時間保管した。保管後、バンガード社製剥離測定装置「ＶＧ−２０（製品名）」を用い、３００ｍｍ／ｍｉｎの引き剥がし速度で、ＪＩＳ Ｃ ０８０６−３に準拠して測定される初期剥離強度（Ｐ１）を測定した。
また、カバーテープをヒートシールした後、温度２５℃・相対湿度５０％の室内、および温度４０℃・相対湿度８０％のギアオーブン中で、それぞれ１６８時間保管した。保管後、上記と同様な方法で剥離強度（Ｐ２）を測定した。
Ｐ２とＰ１の差が−０．１５〜＋０．３０Ｎ／ｍｍの範囲の場合を“○”、−０．１５Ｎ／ｍｍ未満の場合を“△”、＋０．３０Ｎ／ｍｍを超えた場合を“×”、保管後に剥離した場合を“××”、と評価した。評価結果を表１に示す。
【００３５】
【表１】
0004828258.tif 000002
【００３６】
【表２】
0004828258.tif 000003
【００３７】
表１の結果に示されるように、本発明にかかる実施例１〜６は、水素化テルペン樹脂を配合しなかった比較例１に比べて、導電性樹脂組成物の流動性、導電性樹脂シートの外観、成形体における耐折り曲げ性、およびヒートシール材の剥離強度の経時劣化が良好に改善された。また水素化テルペン樹脂の添加量が多い比較例２では、温度４０℃・相対湿度８０％で保管したときのヒートシール材の剥離強度の経時劣化が大きかった。